СПОСОБ ПОЛУЧЕНИЯ ЖЕСТКИХ ПОЛИУРЕТАНОВЫХ ПЕНОПЛАСТОВ

1. Способ получения жестких полиуретановых пенопластов, причем (a) по меньшей мере один полиизоцианат при применении (b) по меньшей мере одного вспенивающего агента подвергают взаимодействию с (c) по меньшей мере тремя различными соединениями, каждое по меньшей мере с двумя способными к реакции с изоцианатными группами атомами водорода, причем (i) по меньшей мере одно из трех различных соединений каждое с по меньшей мере двумя способными к реакции с изоцианатными группами атомами водорода представляет собой компонент простого полиэфирного спирта, получаемого посредством взаимодействия смеси меламина и по меньшей мере одного дальнейшего гидрокси- и/или аминофункционального соединения с функциональностью в диапазоне от 2 до 8 с по меньшей мере одним алкиленоксидом и (ii) дальнейшее из по меньшей мере трех соединений с по меньшей мере двумя способными к реакции с изоцианатными группами атомами водорода представляет собой компонент простого полиэфирного спирта, который характеризуется гидроксильным числом от 300 до 600 мг КОН/г при средней функциональности от 4 до 8, и (iii) третье из по меньшей мере трех различных соединений с по меньшей мере двумя способными к реакции с изоцианатными группами атомами водорода представляет собой компонент простого полиэфирного спирта или компонент сложного полиэфирного спирта, который характеризуется гидроксильным числом от 100 до 350 мг КОН/г при средней функциональности от 2 до 5, предпочтительно 2 до 4.
2. Способ по п.1, причем простой полиэфирный спирт согласно (i) получают в отсутствии катализатора.
3. Способ по п.1, причем компонент простой полиэфирный спирт согласно (i) получают взаимодействием смеси меламина и дальнейшего гидрокси- и/или аминофункционального соединения в массовом соотношении от 3:1 до 1:3 и с функциональностью смеси в диапазоне от 4 до 6 с по меньшей мере одним алкиленоксидом.
4. Способ по п.1, причем простой полиэфирный спирт согласно (i) получают взаимодействием смеси меламина и дальнейшего гидрокси- и/или аминофункционального соединения, выбранного из группы, включающей глицерин, пропиленгликоль, этиленгликоль, дипропиленгликоль, диэтиленгликоль, триметилолпропан, сорбитол, мочевину, биурет, триэтаноламин, диэтаноламин, этаноламин, триизопропаноламин, диизопропаноламин, изопропаноламин, этилендиамин, толуилендиамин и метилендианилин, с по меньшей мере одним алкиленоксидом.
5. Способ по п.1, причем по меньшей мере один алкиленоксид согласно (i) выбран из группы, включающей пропиленоксид, этиленоксид, 1,2-бутиленоксид и стирол-оксид.
6. Способ по п.1, причем алкиленоксид согласно (i) выбран из группы, включающей пропиленоксид и смеси пропиленоксида и этиленоксида.
7. Способ по п.1, причем простой полиэфирный спирт согласно (i) получают в температурном диапазоне между 120 и 180°C.
8. Способ по п.1, причем простой полиэфирный спирт согласно (ii) получают взаимодействием по меньшей мере одного соединения, выбранного из группы, включающей сахарозу, глицерин, этиленгликоль, диэтиленгликоль, пропиленгликоль, дипропиленгликоль, 1-4 бутандиол, пентаэритрит, триметилолпропан, воду, сорбитол, мочевину, биурет, этилендиамин, толуилдиамин, метилендиамин и комбинацию указанных соединений, с по меньшей мере одним алкиленоксидом.
9. Способ по п.1, причем применяемый для получения простого полиэфирного спирта согласно (ii) алкиленоксид выбран из группы, включающей пропиленоксид и смеси пропиленоксида и этиленоксида.
10. Способ по п.1, причем компонентом (iii) является простой полиэфирный спирт, получаемый взаимодействием алифатических и/или ароматических аминов с этиленоксидом и/или пропиленоксидом.
11. Способ получения полиуретановых жестких пенопластов по п.10, причем для получения компонента (iii) применяют ароматический амин.
12. Способ по п.11, причем в качестве ароматического амина применяют вицинальный толуилендиамин.
13. Способ по п.10, причем для получения компонента (iii применяют алифатический амин.
14. Способ по п.13, причем в качестве алифатического амина применяют этилен-диамин.
15. Способ по п.1, причем компонент (iii) представляет собой простой полиэфирный спирт, получаемый взаимодействием глицерина и/или триметилолпропана с этиленоксидом и/или пропиленоксидом.
16. Способ по п.1, причем доля компонента (i), в пересчете на (i)+(ii)+(iii), составляет между 10 и 40 вес.%.
17. Способ по п.1, причем доля компонента (ii), в пересчете на (i)+(ii)+(iii), составляет между 30 и 60 вес.%.
18. Способ по п.1, причем по меньшей мере один полиизоцианат (а) выбран из группы, включающей ароматические, алифатические и циклоалифатические полиизоцианаты.
19. Способ по одному из пп. 1-18, причем по меньшей мере один вспенивающий агент (b) выбран из группы, включающей физические вспенивающие агенты и химические вспенивающие агенты.
20. Жесткие полиуретановые пенопласты, получаемые способом по одному из пп. 1-19.
21. Применение получаемого способом по пп 1-19 жесткого полиуретанового пенопласта в качестве теплоизолирующего материала в охладительном оборудовании, в бойлерах, в трубопроводах теплофикации или в строительстве.